МЕТАЛЛИЧЕСКАЯ ПОРОШКОВАЯ СМЕСЬ И ЕЕ ПРИМЕНЕНИЕ

1. Металлическая порошковая смесь, которая образована по меньшей мере двумя порошковыми фракциями, отличающаяся тем, что первая порошковая фракция образована из металлического сплава, содержащего первый металл, начало фазового перехода которого в сочетании с другими компонентами, входящими в состав сплава первой фракции порошка, начинается при температуре, которая по меньшей мере на 200 К ниже, чем таковая начала плавления материала, подлежащего образованию из металлической порошковой смеси путем термической обработки, и средний размер частиц первой порошковой фракции меньше 45 мкм, и вторая порошковая фракция образована вторым металлом или смесью по меньшей мере двух металлов и характеризуется средним размером частиц менее 10 мкм, причем второй металл или смесь содержатся во второй порошковой фракции в количестве по меньшей мере 97 мас.%.
2. Металлическая порошковая смесь по п.1, отличающаяся тем, что для первой фракции порошка используют металлический сплав, который образован по меньшей мере тремя металлами.
3. Металлическая порошковая смесь по п.1, отличающаяся тем, что в металлическом сплаве первой порошковой фракции по меньшей мере один металл содержится в такой доле, которая по меньшей мере в 1,5 раза превышает долю, в которой он должен содержаться в материале, образованном металлической порошковой смесью после термической обработки.
4. Металлическая порошковая смесь по п.1, отличающаяся тем, что для второй порошковой фракции применяют один или несколько металлов, выбранных из группы, которую образуют железо, никель и кобальт.
5. Металлическая порошковая смесь по п.1, отличающаяся тем, что для первой порошковой фракции применяют первый металл, выбранный из группы, которую образуют алюминий, магний, цинк, олово и медь.
6. Металлическая порошковая смесь по п.1, отличающаяся тем, что в первой порошковой фракции дополнительно содержится элемент, выбранный из группы, которую образуют бор, кремний и углерод.
7. Металлическая порошковая смесь по п.1, отличающаяся тем, что первая порошковая фракция образована бинарным сплавом из первого и второго металла, причем первый металл выбирают из группы, которую образуют алюминий, магний, олово, цинк и медь, а второй металл выбирают из группы, которую образуют железо, никель и кобальт.
8. Металлическая порошковая смесь по п.1, отличающаяся тем, что первая порошковая фракция в качестве дальнейших легирующих элементов дополнительно содержит по меньшей мере еще один элемент, выбранный из группы, которую образуют хром, иттрий, редкоземельный металл, лантаноид, молибден, вольфрам, рений, гафний, тантал, ниобий, ванадий, марганец, углерод, бор, фосфор и кремний.
9. Металлическая порошковая смесь по п.7, отличающаяся тем, что первый металл содержится в доле 1-70 мас.%, а второй металл - в доле 1-60 мас.%.
10. Металлическая порошковая смесь по п.9, отличающаяся тем, что хром содержится в доле 0-80 мас.%, а еще один легирующий элемент - в доле 0-70 мас.%.
11. Металлическая порошковая смесь по п.1, отличающаяся тем, что в качестве первого металла в металлическом сплаве, образующем первую порошковую фракцию, содержится алюминий в доле, по меньшей мере 15 мас.%.
12. Металлическая порошковая смесь по п.1, отличающаяся тем, что средний размер частиц первой порошковой фракции по меньшей мере в три раза превышает средний размер частиц второй порошковой фракции.
13. Металлическая порошковая смесь по п.1, отличающаяся тем, что вторая порошковая фракция присутствует в количестве по меньшей мере 1 мас.%.
14. Металлическая порошковая смесь по одному из пп.1-13, отличающаяся тем, что присутствует еще одна фракция, образованная частицами со средним размером, превышающим 150 мкм, и/или волокнами металла.
15. Металлическая порошковая смесь по п.14, отличающаяся тем, что еще одна фракция в качестве металла содержит железо.
16. Применение металлической порошковой смеси по одному из пп.1-15 для изготовления спеченных деталей или в качестве материала для нанесения на поверхности деталей.